(57)【要約】  反応性金属粉末の噴霧化製造方法が提供される。例えば、そのような方法は、加熱された金属源を供給する工程を含み、噴霧化方法の実施中に、加熱された金属源を少なくとも１つの添加ガスと接触させる。そのような方法は、向上した流動性を有する反応性金属粉末原料をもたらす。少なくとも１つの添加ガスは、噴霧ガスと混合され、噴霧混合物を得ることができ、加熱された金属源は、噴霧化方法の実施中に、噴霧混合物と接触させられ得る。反応性金属粉末の球状化製造方法も提供される。
2019500503.tif 000002
【特許請求の範囲】
【請求項１】
反応性金属粉末の噴霧化製造方法であって、
加熱された金属源を供給する工程、ならびに
前記噴霧化方法の実施中に、前記加熱された金属源を少なくとも１つの添加ガスと接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布
で構成される反応性金属粉末原料を得る工程
を含む、反応性金属粉末の噴霧化製造方法。
【請求項２】
前記反応性金属粉末原料は、ＡＳＴＭ  Ｂ２１３に従って測定される流動性が３６秒未満の、約１０〜約５３μｍの粒度分布で構成される、請求項１に記載の方法。
【請求項３】
前記反応性金属粉末原料は、ＡＳＴＭ  Ｂ２１３に従って測定される流動性が３２秒未満の、約１０〜約５３μｍの粒度分布で構成される、請求項１に記載の方法。
【請求項４】
前記反応性金属粉末原料は、ＡＳＴＭ  Ｂ２１３に従って測定される流動性が３０秒未満の、約１０〜約５３μｍの粒度分布で構成される、請求項１に記載の方法。
【請求項５】
前記反応性金属粉末原料は、ＡＳＴＭ  Ｂ２１３に従って測定される流動性が２８秒未満の、約１０〜約５３μｍの粒度分布で構成される、請求項１に記載の方法。
【請求項６】
前記反応性金属粉末原料は、ＡＳＴＭ  Ｂ２１３に従って測定される流動性が３６秒未満の、約１０〜約４５μｍの粒度分布で構成される、請求項１に記載の方法。
【請求項７】
前記反応性金属粉末原料は、ＡＳＴＭ  Ｂ２１３に従って測定される流動性が３２秒未満の、約１０〜約４５μｍの粒度分布で構成される、請求項１に記載の方法。
【請求項８】
前記反応性金属粉末原料は、ＡＳＴＭ  Ｂ２１３に従って測定される流動性が３０秒未満の、約１０〜約４５μｍの粒度分布で構成される、請求項１に記載の方法。
【請求項９】
前記反応性金属粉末原料は、ＡＳＴＭ  Ｂ２１３に従って測定される流動性が２８秒未満の、約１０〜約４５μｍの粒度分布で構成される、請求項１に記載の方法。
【請求項１０】
前記反応性金属粉末原料は、ＡＳＴＭ  Ｂ２１３に従って測定される流動性が３６秒未満の、約１５〜約４５μｍの粒度分布で構成される、請求項１に記載の方法。
【請求項１１】
前記反応性金属粉末原料は、ＡＳＴＭ  Ｂ２１３に従って測定される流動性が３２秒未満の、約１５〜約４５μｍの粒度分布で構成される、請求項１に記載の方法。
【請求項１２】
前記反応性金属粉末原料は、ＡＳＴＭ  Ｂ２１３に従って測定される流動性が３０秒未満の、約１５〜約４５μｍの粒度分布で構成される、請求項１に記載の方法。
【請求項１３】
前記反応性金属粉末原料は、ＡＳＴＭ  Ｂ２１３に従って測定される流動性が２８秒未満の、約１５〜約４５μｍの粒度分布で構成される、請求項１に記載の方法。
【請求項１４】
前記反応性金属粉末原料は、ＡＳＴＭ  Ｂ２１３に従って測定される流動性が３６秒未満の、約１５〜約５３μｍの粒度分布で構成される、請求項１に記載の方法。
【請求項１５】
前記反応性金属粉末原料は、ＡＳＴＭ  Ｂ２１３に従って測定される流動性が３２秒未満の、約１５〜約５３μｍの粒度分布で構成される、請求項１に記載の方法。
【請求項１６】
前記反応性金属粉末原料は、ＡＳＴＭ  Ｂ２１３に従って測定される流動性が３０秒未満の、約１５〜約５３μｍの粒度分布で構成される、請求項１に記載の方法。
【請求項１７】
前記反応性金属粉末原料は、ＡＳＴＭ  Ｂ２１３に従って測定される流動性が２８秒未満の、約１５〜約５３μｍの粒度分布で構成される、請求項１に記載の方法。
【請求項１８】
前記反応性金属粉末原料は、ＡＳＴＭ  Ｂ２１３に従って測定される流動性が３６秒未満の、約２５〜約４５μｍの粒度分布で構成される、請求項１に記載の方法。
【請求項１９】
前記反応性金属粉末原料は、ＡＳＴＭ  Ｂ２１３に従って測定される流動性が３２秒未満の、約２５〜約４５μｍの粒度分布で構成される、請求項１に記載の方法。
【請求項２０】
前記反応性金属粉末原料は、ＡＳＴＭ  Ｂ２１３に従って測定される流動性が３０秒未満の、約２５〜約４５μｍの粒度分布で構成される、請求項１に記載の方法。
【請求項２１】
前記反応性金属粉末原料は、ＡＳＴＭ  Ｂ２１３に従って測定される流動性が２５秒未満の、約２５〜約４５μｍの粒度分布で構成される、請求項１に記載の方法。
【請求項２２】
前記反応性金属粉末原料は、ＡＳＴＭ  Ｂ２１３に従って測定される流動性が３６秒未満の、約２５〜約５３μｍの粒度分布で構成される、請求項１に記載の方法。
【請求項２３】
前記反応性金属粉末原料は、ＡＳＴＭ  Ｂ２１３に従って測定される流動性が３２秒未満の、約２５〜約５３μｍの粒度分布で構成される、請求項１に記載の方法。
【請求項２４】
前記反応性金属粉末原料は、ＡＳＴＭ  Ｂ２１３に従って測定される流動性が３０秒未満の、約２５〜約５３μｍの粒度分布で構成される、請求項１に記載の方法。
【請求項２５】
前記反応性金属粉末原料は、ＡＳＴＭ  Ｂ２１３に従って測定される流動性が２５秒未満の、約２５〜約５３μｍの粒度分布で構成される、請求項１に記載の方法。
【請求項２６】
前記反応性金属粉末原料は、ＡＳＴＭ  Ｂ２１３に従って測定される流動性が２６秒未満の、約４５〜約７５μｍの粒度分布で構成される、請求項１に記載の方法。
【請求項２７】
前記反応性金属粉末原料は、ＡＳＴＭ  Ｂ２１３に従って測定される流動性が２５秒未満の、約４５〜約７５μｍの粒度分布で構成される、請求項１に記載の方法。
【請求項２８】
前記反応性金属粉末原料は、ＡＳＴＭ  Ｂ２１３に従って測定される流動性が２４秒未満の、約４５〜約７５μｍの粒度分布で構成される、請求項１に記載の方法。
【請求項２９】
前記反応性金属粉末原料は、ＡＳＴＭ  Ｂ２１３に従って測定される流動性が２３秒未満の、約４５〜約７５μｍの粒度分布で構成される、請求項１に記載の方法。
【請求項３０】
前記反応性金属粉末原料は、ＡＳＴＭ  Ｂ２１３に従って測定される流動性が２６秒未満の、約４５〜約１０６μｍの粒度分布で構成される、請求項１に記載の方法。
【請求項３１】
前記反応性金属粉末原料は、ＡＳＴＭ  Ｂ２１３に従って測定される流動性が２５秒未満の、約４５〜約１０６μｍの粒度分布で構成される、請求項１に記載の方法。
【請求項３２】
前記反応性金属粉末原料は、ＡＳＴＭ  Ｂ２１３に従って測定される流動性が２４秒未満の、約４５〜約１０６μｍの粒度分布で構成される、請求項１に記載の方法。
【請求項３３】
前記反応性金属粉末原料は、ＡＳＴＭ  Ｂ２１３に従って測定される流動性が２３秒未満の、約４５〜約１０６μｍの粒度分布で構成される、請求項１に記載の方法。
【請求項３４】
前記反応性金属粉末原料は、ＡＳＴＭ  Ｂ２１３に従って測定される流動性が２６秒未満の、約４５〜約１５０μｍの粒度分布で構成される、請求項１に記載の方法。
【請求項３５】
前記反応性金属粉末原料は、ＡＳＴＭ  Ｂ２１３に従って測定される流動性が２５秒未満の、約４５〜約１５０μｍの粒度分布で構成される、請求項１に記載の方法。
【請求項３６】
前記反応性金属粉末原料は、ＡＳＴＭ  Ｂ２１３に従って測定される流動性が２４秒未満の、約４５〜約１５０μｍの粒度分布で構成される、請求項１に記載の方法。
【請求項３７】
前記反応性金属粉末原料は、ＡＳＴＭ  Ｂ２１３に従って測定される流動性が２３秒未満の、約４５〜約１５０μｍの粒度分布で構成される、請求項１に記載の方法。
【請求項３８】
前記反応性金属粉末原料は、ＡＳＴＭ  Ｂ２１３に従って測定される流動性が２６秒未満の、約４５〜約１８０μｍの粒度分布で構成される、請求項１に記載の方法。
【請求項３９】
前記反応性金属粉末原料は、ＡＳＴＭ  Ｂ２１３に従って測定される流動性が２５秒未満の、約４５〜約１８０μｍの粒度分布で構成される、請求項１に記載の方法。
【請求項４０】
前記反応性金属粉末原料は、ＡＳＴＭ  Ｂ２１３に従って測定される流動性が２４秒未満の、約４５〜約１８０μｍの粒度分布で構成される、請求項１に記載の方法。
【請求項４１】
前記反応性金属粉末原料は、ＡＳＴＭ  Ｂ２１３に従って測定される流動性が２３秒未満の、約４５〜約１８０μｍの粒度分布で構成される、請求項１に記載の方法。
【請求項４２】
前記加熱された金属源は、噴霧器の噴霧域で、前記少なくとも１つの添加ガスと接触する、請求項１から４１のいずれか１項に記載の方法。
【請求項４３】
前記加熱された金属源は、噴霧器の加熱域内で、前記少なくとも１つの添加ガスと接触する、請求項１から４２のいずれか１項に記載の方法。
【請求項４４】
前記加熱された金属源は、噴霧ガスとの接触と実質的に同時に、前記少なくとも１つの添加ガスと接触する、請求項１から４３のいずれか１項に記載の方法。
【請求項４５】
前記噴霧ガスは、不活性ガスである、請求項１から４４のいずれか１項に記載の方法。
【請求項４６】
前記噴霧ガスおよび前記添加ガスは、前記加熱された金属源との接触前に混合される、請求項４５に記載の方法。
【請求項４７】
前記添加ガスとの接触は、金属粒子原料表面上に第一の層および第二の層の形成をもたらし、前記第一の層は、前記添加ガスの原子および／または分子と共に前記加熱金属の原子を含み、前記第一の層は、自然酸化膜より深部にありかつより厚い空乏層であり、前記第二の層は、自然酸化膜である、請求項１から４６のいずれか１項に記載の方法。
【請求項４８】
前記第一の層は、実質的に正の電荷を有し、前記第二の層は、実質的に負の電荷を有し、前記第一の層と前記第二の層は、実質的に中性の結合電荷を有する、請求項４７に記載の方法。
【請求項４９】
前記加熱された金属源の噴霧化後に前記反応性金属粉末原料をふるい分け、粒度分布によって前記反応性金属粉末原料を分離する工程をさらに含む、請求項１から４８のいずれか１項に記載の方法。
【請求項５０】
ふるい分け後に、分離された粉末原料を、水中で個別に攪拌する工程をさらに含む、請求項４９に記載の方法。
【請求項５１】
前記水は、蒸留水または脱塩水である、請求項５０に記載の方法。
【請求項５２】
前記反応性金属粉末の前記流動性は、攪拌された後の、ふるい分けられた乾燥金属粉末について測定される、請求項５０または５１に記載の方法。
【請求項５３】
反応性金属粉末の噴霧化製造方法であって、
加熱された金属源を供給する工程、
噴霧ガスと少なくとも１つの添加ガスを混合し、噴霧混合物を得る工程、
前記噴霧化方法の実施中に、前記加熱された金属源を前記噴霧混合物と接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布、
で構成される反応性金属粉末原料を得る工程を含む、反応性金属粉末の噴霧化製造方法。
【請求項５４】
前記反応性金属粉末原料は、ＡＳＴＭ  Ｂ２１３に従って測定される流動性が３６秒未満の、約１０〜約５３μｍの粒度分布で構成される、請求項５３に記載の方法。
【請求項５５】
前記反応性金属粉末原料は、ＡＳＴＭ  Ｂ２１３に従って測定される流動性が３２秒未満の、約１０〜約５３μｍの粒度分布で構成される、請求項５３に記載の方法。
【請求項５６】
前記反応性金属粉末原料は、ＡＳＴＭ  Ｂ２１３に従って測定される流動性が３０秒未満の、約１０〜約５３μｍの粒度分布で構成される、請求項５３に記載の方法。
【請求項５７】
前記反応性金属粉末原料は、ＡＳＴＭ  Ｂ２１３に従って測定される流動性が２８秒未満の、約１０〜約５３μｍの粒度分布で構成される、請求項５３に記載の方法。
【請求項５８】
前記反応性金属粉末原料は、ＡＳＴＭ  Ｂ２１３に従って測定される流動性が３６秒未満の、約１０〜約４５μｍの粒度分布で構成される、請求項５３に記載の方法。
【請求項５９】
前記反応性金属粉末原料は、ＡＳＴＭ  Ｂ２１３に従って測定される流動性が３２秒未満の、約１０〜約４５μｍの粒度分布で構成される、請求項５３に記載の方法。
【請求項６０】
前記反応性金属粉末原料は、ＡＳＴＭ  Ｂ２１３に従って測定される流動性が３０秒未満の、約１０〜約４５μｍの粒度分布で構成される、請求項５３に記載の方法。
【請求項６１】
前記反応性金属粉末原料は、ＡＳＴＭ  Ｂ２１３に従って測定される流動性が２８秒未満の、約１０〜約４５μｍの粒度分布で構成される、請求項５３に記載の方法。
【請求項６２】
前記反応性金属粉末原料は、ＡＳＴＭ  Ｂ２１３に従って測定される流動性が３６秒未満の、約１５〜約４５μｍの粒度分布で構成される、請求項５３に記載の方法。
【請求項６３】
前記反応性金属粉末原料は、ＡＳＴＭ  Ｂ２１３に従って測定される流動性が３２秒未満の、約１５〜約４５μｍの粒度分布で構成される、請求項５３に記載の方法。
【請求項６４】
前記反応性金属粉末原料は、ＡＳＴＭ  Ｂ２１３に従って測定される流動性が３０秒未満の、約１５〜約４５μｍの粒度分布で構成される、請求項５３に記載の方法。
【請求項６５】
前記反応性金属粉末原料は、ＡＳＴＭ  Ｂ２１３に従って測定される流動性が２８秒未満の、約１５〜約４５μｍの粒度分布で構成される、請求項５３に記載の方法。
【請求項６６】
前記反応性金属粉末原料は、ＡＳＴＭ  Ｂ２１３に従って測定される流動性が３６秒未満の、約１５〜約５３μｍの粒度分布で構成される、請求項５３に記載の方法。
【請求項６７】
前記反応性金属粉末原料は、ＡＳＴＭ  Ｂ２１３に従って測定される流動性が３２秒未満の、約１５〜約５３μｍの粒度分布で構成される、請求項５３に記載の方法。
【請求項６８】
前記反応性金属粉末原料は、ＡＳＴＭ  Ｂ２１３に従って測定される流動性が３０秒未満の、約１５〜約５３μｍの粒度分布で構成される、請求項５３に記載の方法。
【請求項６９】
前記反応性金属粉末原料は、ＡＳＴＭ  Ｂ２１３に従って測定される流動性が２８秒未満の、約１５〜約５３μｍの粒度分布で構成される、請求項５３に記載の方法。
【請求項７０】
前記反応性金属粉末原料は、ＡＳＴＭ  Ｂ２１３に従って測定される流動性が３６秒未満の、約２５〜約４５μｍの粒度分布で構成される、請求項５３に記載の方法。
【請求項７１】
前記反応性金属粉末原料は、ＡＳＴＭ  Ｂ２１３に従って測定される流動性が３２秒未満の、約２５〜約４５μｍの粒度分布で構成される、請求項５３に記載の方法。
【請求項７２】
前記反応性金属粉末原料は、ＡＳＴＭ  Ｂ２１３に従って測定される流動性が３０秒未満の、約２５〜約４５μｍの粒度分布で構成される、請求項５３に記載の方法。
【請求項７３】
前記反応性金属粉末原料は、ＡＳＴＭ  Ｂ２１３に従って測定される流動性が２５秒未満の、約２５〜約４５μｍの粒度分布で構成される、請求項５３に記載の方法。
【請求項７４】
前記反応性金属粉末原料は、ＡＳＴＭ  Ｂ２１３に従って測定される流動性が３６秒未満の、約２５〜約５３μｍの粒度分布で構成される、請求項５３に記載の方法。
【請求項７５】
前記反応性金属粉末原料は、ＡＳＴＭ  Ｂ２１３に従って測定される流動性が３２秒未満の、約２５〜約５３μｍの粒度分布で構成される、請求項５３に記載の方法。
【請求項７６】
前記反応性金属粉末原料は、ＡＳＴＭ  Ｂ２１３に従って測定される流動性が３０秒未満の、約２５〜約５３μｍの粒度分布で構成される、請求項５３に記載の方法。
【請求項７７】
前記反応性金属粉末原料は、ＡＳＴＭ  Ｂ２１３に従って測定される流動性が２５秒未満の、約２５〜約５３μｍの粒度分布で構成される、請求項５３に記載の方法。
【請求項７８】
前記反応性金属粉末原料は、ＡＳＴＭ  Ｂ２１３に従って測定される流動性が２６秒未満の、約４５〜約７５μｍの粒度分布で構成される、請求項５３に記載の方法。
【請求項７９】
前記反応性金属粉末原料は、ＡＳＴＭ  Ｂ２１３に従って測定される流動性が２５秒未満の、約４５〜約７５μｍの粒度分布で構成される、請求項５３に記載の方法。
【請求項８０】
前記反応性金属粉末原料は、ＡＳＴＭ  Ｂ２１３に従って測定される流動性が２４秒未満の、約４５〜約７５μｍの粒度分布で構成される、請求項５３に記載の方法。
【請求項８１】
前記反応性金属粉末原料は、ＡＳＴＭ  Ｂ２１３に従って測定される流動性が２３秒未満の、約４５〜約７５μｍの粒度分布で構成される、請求項５３に記載の方法。
【請求項８２】
前記反応性金属粉末原料は、ＡＳＴＭ  Ｂ２１３に従って測定される流動性が２６秒未満の、約４５〜約１０６μｍの粒度分布で構成される、請求項５３に記載の方法。
【請求項８３】
前記反応性金属粉末原料は、ＡＳＴＭ  Ｂ２１３に従って測定される流動性が２５秒未満の、約４５〜約１０６μｍの粒度分布で構成される、請求項５３に記載の方法。
【請求項８４】
前記反応性金属粉末原料は、ＡＳＴＭ  Ｂ２１３に従って測定される流動性が２４秒未満の、約４５〜約１０６μｍの粒度分布で構成される、請求項５３に記載の方法。
【請求項８５】
前記反応性金属粉末原料は、ＡＳＴＭ  Ｂ２１３に従って測定される流動性が２３秒未満の、約４５〜約１０６μｍの粒度分布で構成される、請求項５３に記載の方法。
【請求項８６】
前記反応性金属粉末原料は、ＡＳＴＭ  Ｂ２１３に従って測定される流動性が２６秒未満の、約４５〜約１５０μｍの粒度分布で構成される、請求項５３に記載の方法。
【請求項８７】
前記反応性金属粉末原料は、ＡＳＴＭ  Ｂ２１３に従って測定される流動性が２５秒未満の、約４５〜約１５０μｍの粒度分布で構成される、請求項５３に記載の方法。
【請求項８８】
前記反応性金属粉末原料は、ＡＳＴＭ  Ｂ２１３に従って測定される流動性が２４秒未満の、約４５〜約１５０μｍの粒度分布で構成される、請求項５３に記載の方法。
【請求項８９】
前記反応性金属粉末原料は、ＡＳＴＭ  Ｂ２１３に従って測定される流動性が２３秒未満の、約４５〜約１５０μｍの粒度分布で構成される、請求項５３に記載の方法。
【請求項９０】
前記反応性金属粉末原料は、ＡＳＴＭ  Ｂ２１３に従って測定される流動性が２６秒未満の、約４５〜約１８０μｍの粒度分布で構成される、請求項５３に記載の方法。
【請求項９１】
前記反応性金属粉末原料は、ＡＳＴＭ  Ｂ２１３に従って測定される流動性が２５秒未満の、約４５〜約１８０μｍの粒度分布で構成される、請求項５３に記載の方法。
【請求項９２】
前記反応性金属粉末原料は、ＡＳＴＭ  Ｂ２１３に従って測定される流動性が２４秒未満の、約４５〜約１８０μｍの粒度分布で構成される、請求項５３に記載の方法。
【請求項９３】
前記反応性金属粉末原料は、ＡＳＴＭ  Ｂ２１３に従って測定される流動性が２３秒未満の、約４５〜約１８０μｍの粒度分布で構成される、請求項５３に記載の方法。
【請求項９４】
前記加熱された金属源は、噴霧器の噴霧域で、前記少なくとも１つの添加ガスと接触する、請求項５３から９３のいずれか１項に記載の方法。
【請求項９５】
前記加熱された金属源は、噴霧器の加熱域内で、前記少なくとも１つの添加ガスと接触する、請求項５３から９４のいずれか１項に記載の方法。
【請求項９６】
前記加熱された金属源は、噴霧ガスとの接触と実質的に同時に、前記少なくとも１つの添加ガスと接触する、請求項５３から９５のいずれか１項に記載の方法。
【請求項９７】
前記噴霧ガスは、不活性ガスである、請求項５３から９６のいずれか１項に記載の方法。
【請求項９８】
前記噴霧ガス、および前記添加ガスは、前記加熱された金属源との接触前に混合される、請求項９７に記載の方法。
【請求項９９】
前記噴霧ガス、および前記添加ガスは、前記加熱された金属源との接触前に混合される、請求項５３から９８のいずれか１項に記載の方法。
【請求項１００】
前記添加ガスとの接触は、金属粒子原料表面上に第一の層および第二の層の形成をもたらし、前記第一の層は、前記添加ガスの原子および／または分子と共に前記加熱金属の原子を含み、前記第一の層は、自然酸化膜より深部にありかつより厚い空乏層であり、前記第二の層は、自然酸化膜である、請求項５３から９９のいずれか１項に記載の方法。
【請求項１０１】
前記第一の層は、実質的に正の電荷を有し、前記第二の層は、実質的に負の電荷を有し、前記第一の層と前記第二の層は、実質的に中性の結合電荷を有する、請求項１００に記載の方法。
【請求項１０２】
前記加熱された金属源の噴霧化後に前記反応性金属粉末原料をふるい分け、粒度分布によって前記反応性金属粉末原料を分類する工程をさらに含む、請求項５３から１０１のいずれか１項に記載の方法。
【請求項１０３】
ふるい分け後に、分類された粉末原料を、水中で個別に攪拌する工程をさらに含む、請求項１０２に記載の方法。
【請求項１０４】
前記水は、蒸留水または脱塩水である、請求項１０３に記載の方法。
【請求項１０５】
前記反応性金属粉末の流動性は、攪拌された後の、ふるい分けられた乾燥金属粉末について測定される、請求項１０３または１０４に記載の方法。
【請求項１０６】
前記反応性金属粉末は、前記添加ガス由来の電気陰性原子を、１０００ｐｐｍ未満の添加含有率で有する、請求項１から１０５のいずれか１項に記載の方法。
【請求項１０７】
前記反応性金属粉末は、前記添加ガス由来の電気陰性原子を、５００ｐｐｍ未満の添加含有率で有する、請求項１から１０５のいずれか１項に記載の方法。
【請求項１０８】
前記反応性金属粉末は、前記添加ガス由来の電気陰性原子を、２５０ｐｐｍ未満の添加含有率で有する、請求項１から１０５のいずれか１項に記載の方法。
【請求項１０９】
前記反応性金属粉末は、前記添加ガス由来の電気陰性原子を、２００ｐｐｍ未満の添加含有率で有する、請求項１から１０５のいずれか１項に記載の方法。
【請求項１１０】
前記反応性金属粉末は、前記添加ガス由来の電気陰性原子を、１５０ｐｐｍ未満の添加含有率で有する、請求項１から１０５のいずれか１項に記載の方法。
【請求項１１１】
前記反応性金属粉末は、前記添加ガス由来の電気陰性原子を、１００ｐｐｍ未満の添加含有率で有する、請求項１から１０５のいずれか１項に記載の方法。
【請求項１１２】
金属粉末の噴霧化製造方法であって、
加熱された金属源を供給する工程、および
前記噴霧化方法の実施中に、前記加熱された金属源を少なくとも１つの添加ガスと、前記添加ガス由来の電気陰性原子および／または電気陰性分子をそれぞれ１０００ｐｐｍ未満の添加含有率で有する反応性金属粉末を生じるのに十分な条件下で接触させる工程を含む、金属粉末の噴霧化製造方法。
【請求項１１３】
前記反応性金属粉末は、前記添加ガス由来の前記電気陰性原子および／または前記電気陰性分子をそれぞれ５００ｐｐｍ未満の添加含有率で有する、請求項１１２に記載の方法。
【請求項１１４】
前記反応性金属粉末は、前記添加ガス由来の前記電気陰性原子および／または前記電気陰性分子を、それぞれ２５０ｐｐｍ未満の添加含有率で有する、請求項１１２に記載の方法。
【請求項１１５】
前記反応性金属粉末は、前記添加ガス由来の前記電気陰性原子および／または前記電気陰性分子を、それぞれ２００ｐｐｍ未満の添加含有率で有する、請求項１１２に記載の方法。
【請求項１１６】
前記反応性金属粉末は、前記添加ガス由来の前記電気陰性原子および／または前記電気陰性分子を、それぞれ１５０ｐｐｍ未満の添加含有率で有する、請求項１１２に記載の方法。
【請求項１１７】
前記反応性金属粉末は、前記添加ガス由来の前記電気陰性原子および／または前記電気陰性分子を、それぞれ１００ｐｐｍ未満の添加含有率で有する、請求項１１２に記載の方法。
【請求項１１８】
前記加熱された金属源は、噴霧器の噴霧域で、前記少なくとも１つの添加ガスと接触する、請求項１１２から１１７のいずれか１項に記載の方法。
【請求項１１９】
前記加熱された金属源は、噴霧器の加熱域内で、前記少なくとも１つの添加ガスと接触する、請求項１１２から１１８のいずれか１項に記載の方法。
【請求項１２０】
前記加熱された金属源は、噴霧ガスとの接触と実質的に同時に、前記少なくとも１つの添加ガスと接触する、請求項１１２から１１９のいずれか１項に記載の方法。
【請求項１２１】
前記噴霧ガスは、不活性ガスである、請求項１１２から１２０のいずれか１項に記載の方法。
【請求項１２２】
前記噴霧ガス、および前記添加ガスは、前記加熱された金属源との接触前に混合される、請求項１２１に記載の方法。
【請求項１２３】
前記噴霧ガス、および前記添加ガスは、前記加熱された金属源との接触前に混合される、請求項１１２から１２２のいずれか１項に記載の方法。
【請求項１２４】
前記添加ガスとの接触は、金属粒子原料表面上に第一の層および第二の層の形成をもたらし、前記第一の層は、前記加熱金属の原子および／または分子、ならびに前記添加ガスの原子および／または分子を含み、前記第一の層は、自然酸化膜より深部にありかつより厚い空乏層であり、前記第二の層は、自然酸化膜である、請求項１１２から１２３のいずれか１項に記載の方法。
【請求項１２５】
前記第一の層は、実質的に正の電荷を有し、前記第二の層は、実質的に負の電荷を有し、前記第一の層と前記第二の層は、実質的に中性の結合電荷を有する、請求項１２４に記載の方法。
【請求項１２６】
前記加熱された金属源の噴霧化後に前記反応性金属粉末原料をふるい分け、粒度分布によって前記反応性金属粉末原料を分類する工程をさらに含む、請求項１１２から１２５のいずれか１項に記載の方法。
【請求項１２７】
ふるい分け後に、分類された粉末原料を、水中で個別に攪拌する工程をさらに含む、請求項１２６に記載の方法。
【請求項１２８】
前記水は、蒸留水または脱塩水である、請求項１２７に記載の方法。
【請求項１２９】
前記反応性金属粉末原料の前記流動性は、攪拌された後の、ふるい分けられた乾燥金属粉末について測定される、請求項１２７または１２８に記載の方法。
【請求項１３０】
金属粉末の噴霧化製造方法であって、
加熱された金属源を供給する工程、
噴霧ガスと少なくとも１つの添加ガスを混合し、噴霧混合物を得る工程、および
前記噴霧化方法の実施中に、前記加熱された金属源を前記噴霧混合物と、前記添加ガス由来の電気陰性原子および／または電気陰性分子を１０００ｐｐｍ未満の添加含有率で有する反応性金属粉末原料を生じるのに十分な条件下で接触させる工程を含む、金属粉末の噴霧化製造方法。
【請求項１３１】
前記反応性金属粉末原料は、前記添加ガス由来の前記電気陰性原子、および／または前記電気陰性分子を、それぞれ５００ｐｐｍ未満の添加含有率で有する、請求項１３０に記載の方法。
【請求項１３２】
前記反応性金属粉末原料は、前記添加ガス由来の前記電気陰性原子および／または前記電気陰性分子を、それぞれ２５０ｐｐｍ未満の添加含有率で有する、請求項１３０に記載の方法。
【請求項１３３】
前記反応性金属粉末原料は、前記添加ガス由来の前記電気陰性原子および／または前記電気陰性分子を、それぞれ２００ｐｐｍ未満の添加含有率で有する、請求項１３０に記載の方法。
【請求項１３４】
前記反応性金属粉末原料は、前記添加ガス由来の前記電気陰性原子および／または前記電気陰性分子を、それぞれ１５０ｐｐｍ未満の添加含有率で有する、請求項１３０に記載の方法。
【請求項１３５】
前記反応性金属粉末原料は、前記添加ガス由来の前記電気陰性原子および／または前記電気陰性分子を、それぞれ１００ｐｐｍ未満の添加含有率で有する、請求項１３０に記載の方法。
【請求項１３６】
前記加熱された金属源は、噴霧器の噴霧域で、前記少なくとも１つの添加ガスと接触する、請求項１３０から１３５のいずれか１項に記載の方法。
【請求項１３７】
前記加熱された金属源は、噴霧器の加熱域内で、前記少なくとも１つの添加ガスと接触する、請求項１３０から１３６のいずれか１項に記載の方法。
【請求項１３８】
前記加熱された金属源は、噴霧ガスとの接触と実質的に同時に、前記少なくとも１つの添加ガスと接触する、請求項１３０から１３７のいずれか１項に記載の方法。
【請求項１３９】
前記噴霧ガスは、不活性ガスである、請求項１３０から１３８のいずれか１項に記載の方法。
【請求項１４０】
前記噴霧ガス、および前記添加ガスは、前記加熱された金属源との接触前に混合される、請求項１３９に記載の方法。
【請求項１４１】
前記噴霧ガス、および前記添加ガスは、前記加熱された金属源との接触前に混合される、請求項１３０から１４０のいずれか１項に記載の方法。
【請求項１４２】
前記添加ガスとの接触は、金属粉末原料表面上に第一の層および第二の層の形成をもたらし、前記第一の層は、前記加熱金属の原子および／または分子、ならびに前記添加ガスの原子および／または分子を含み、前記第一の層は、自然酸化膜より深部にありかつより厚い空乏層であり、前記第二の層は、自然酸化膜である、請求項１３０から１４１のいずれか１項に記載の方法。
【請求項１４３】
前記第一の層は、実質的に正の電荷を有し、前記第二の層は、実質的に負の電荷を有し、前記第一の層と前記第二の層は、実質的に中性の結合電荷を有する、請求項１４２に記載の方法。
【請求項１４４】
前記加熱された金属源の噴霧化後に前記反応性金属粉末原料をふるい分け、粒度分布によって前記反応性金属粉末原料を分類する工程をさらに含む、請求項１３０から１４３のいずれか１項に記載の方法。
【請求項１４５】
ふるい分け後に、分類された粉末原料を、水中で個別に攪拌する工程をさらに含む、請求項１４４に記載の方法。
【請求項１４６】
前記水は、蒸留水または脱塩水である、請求項１４５に記載の方法。
【請求項１４７】
前記反応性金属粉末原料の流動性は、攪拌された後の、ふるい分けられた乾燥金属粉末について測定される、請求項１４５または１４６に記載の方法。
【請求項１４８】
金属粉末の噴霧化製造方法であって、
加熱された金属源を供給する工程、
噴霧ガスと少なくとも１つの添加ガスを混合し、噴霧混合物を得る工程、
前記噴霧化方法の実施中に、前記加熱された金属源を前記噴霧混合物と接触させ、それによって金属粉末原料を得る工程、
前記反応性金属粉末原料をふるい分け、所定の粒子径を有する粉末を得る工程、および
前記所定の粒子径を有する前記粉末を、水と接触させる工程を含む、金属粉末の噴霧化製造方法。
【請求項１４９】
前記加熱された金属源は、噴霧器の噴霧域で、前記少なくとも１つの添加ガスと接触する、請求項１４８に記載の方法。
【請求項１５０】
前記加熱された金属源は、噴霧器の加熱域内で、前記少なくとも１つの添加ガスと接触する、請求項１４８から１４９のいずれか１項に記載の方法。
【請求項１５１】
前記加熱された金属源は、噴霧ガスとの接触と実質的に同時に、前記少なくとも１つの添加ガスと接触する、請求項１４８から１５０のいずれか１項に記載の方法。
【請求項１５２】
前記噴霧ガスは、不活性ガスである、請求項１４８から１５１のいずれか１項に記載の方法。
【請求項１５３】
前記添加ガスとの接触は、金属粒子原料表面上に第一の層および第二の層の形成をもたらし、前記第一の層は、前記加熱金属と前記添加ガスの原子および／または分子との化合物を含み、前記第一の層は、自然酸化膜より深部にありかつより厚い空乏層であり、前記第二の層は、自然酸化膜である、請求項１４８から１５２のいずれか１項に記載の方法。
【請求項１５４】
前記第一の層は、実質的に正の電荷を有し、前記第二の層は、実質的に負の電荷を有し、前記第一の層と前記第二の層は、実質的に中性の結合電荷を有する、請求項１５３に記載の方法。
【請求項１５５】
前記水は、蒸留水または脱塩水である、請求項１４８から１５４のいずれか１項に記載の方法。
【請求項１５６】
前記反応性金属粉末は、前記添加ガス由来の電気陰性原子を１０００ｐｐｍ未満の添加含有率で有する、請求項１４８から１５５のいずれか１項に記載の方法。
【請求項１５７】
前記反応性金属粉末は、前記添加ガス由来の電気陰性原子を、５００ｐｐｍ未満の添加含有率で有する、請求項１４８から１５５のいずれか１項に記載の方法。
【請求項１５８】
前記反応性金属粉末は、前記添加ガス由来の電気陰性原子を、２５０ｐｐｍ未満の添加含有率で有する、請求項１４８から１５５のいずれか１項に記載の方法。
【請求項１５９】
前記反応性金属粉末は、前記添加ガス由来の電気陰性原子を、２００ｐｐｍ未満の添加含有率で有する、請求項１４８から１５５のいずれか１項に記載の方法。
【請求項１６０】
前記反応性金属粉末は、前記添加ガス由来の電気陰性原子を、１５０ｐｐｍ未満の添加含有率で有する、請求項１４８から１５５のいずれか１項に記載の方法。
【請求項１６１】
前記反応性金属粉末は、前記添加ガス由来の電気陰性原子を、１００ｐｐｍ未満の添加含有率で有する、請求項１４８から１５５のいずれか１項に記載の方法。
【請求項１６２】
前記所定の粒子径は、１０〜４５μｍ、１５〜４５μｍ、１０〜５３μｍ、１５〜５３μｍ、および／または２５〜４５μｍといった、約１０〜５３μｍのいずれかの粒度分布で構成される、請求項１４８から１６１のいずれか１項に記載の方法。
【請求項１６３】
反応性金属粉末の球状化製造方法であって、
反応性金属粉末源を供給する工程、および
前記球状化方法の実施中に、前記反応性金属粉末源を少なくとも１つの添加ガスと接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布、
で構成される反応性金属粉末原料を得る工程を含む、反応性金属粉末の球状化製造方法。
【請求項１６４】
反応性金属粉末の球状化製造方法であって、
反応性金属粉末源を供給する工程、
球状化プロセスガスと少なくとも１つの添加ガスを混合し、球状化プロセスガス混合物を得る工程、
前記球状化方法の実施中に、前記反応性金属粉末源を前記球状化プロセスガス混合物と接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布、
で構成される反応性金属粉末原料を得る工程を含む、反応性金属粉末の球状化製造方法。
【請求項１６５】
反応性金属粉末の球状化製造方法であって、
反応性金属粉末源を供給する工程、および
前記球状化方法の実施中に、前記反応性金属粉末源を少なくとも１つの添加ガスと、前記添加ガス由来の電気陰性原子および／または電気陰性分子をそれぞれ１０００ｐｐｍ未満の添加含有率で有する反応性金属粉末原料を生じるのに十分な条件下で接触させる工程を含む、反応性金属粉末の球状化製造方法。
【請求項１６６】
反応性金属粉末の球状化製造方法であって、
反応性金属粉末源を供給する工程、
球状化プロセスガスと少なくとも１つの添加ガスを混合し、球状化プロセスガス混合物を得る工程、
前記球状化方法の実施中に、前記反応性金属粉末源を前記球状化プロセスガス混合物と、前記添加ガス由来の電気陰性原子および／または電気陰性分子を１０００ｐｐｍ未満の添加含有率で有する反応性金属粉末原料を生じるのに十分な条件下で接触させる工程を含む、反応性金属粉末の球状化製造方法。
【請求項１６７】
金属粉末の球状化製造方法であって、
反応性金属粉末源を供給する工程、
球状化プロセスガスと少なくとも１つの添加ガスを混合し、球状化プロセスガス混合物を得る工程、
前記噴霧化方法の実施中に、前記反応性金属粉末源を前記球状化プロセスガス混合物と接触させ、それによって金属粉末原料を得る工程、
前記反応性金属粉末原料をふるい分け、所定の粒子径を有する粉末を得る工程、
前記所定の粒子径を有する前記粉末を、水と接触させる工程を含む、金属粉末の球状化製造方法。
【請求項１６８】
前記少なくとも１つの添加ガスは、酸素含有気体である、請求項１から１６７のいずれか１項に記載の方法。
【請求項１６９】
前記少なくとも１つの添加ガスは、Ｏ２、ＣＯ２、ＣＯ、ＮＯ２、空気、水蒸気およびそれらの混合物から選択される酸素含有気体である、請求項１から１６７のいずれか１項に記載の方法。
【請求項１７０】
前記少なくとも１つの添加ガスは、ハロゲン含有気体である、請求項１から１６７のいずれか１項に記載の方法。
【請求項１７１】
前記ハロゲンは、Ｆ、Ｃｌ、ＢｒまたはＩである、請求項１７０に記載の方法。
【請求項１７２】
前記少なくとも１つの添加ガスは、水素含有気体である、請求項１から１６７のいずれか１項に記載の方法。
【請求項１７３】
前記少なくとも１つの添加ガスは、硫黄含有気体である、請求項１から１６７のいずれか１項に記載の方法。
【請求項１７４】
前記少なくとも１つの添加ガスは、窒素含有気体である、請求項１から１６７のいずれか１項に記載の方法。
【請求項１７５】
前記少なくとも１つの添加ガスは、Ｏ２、Ｈ２Ｏ、ＣＯ、ＣＯ２、ＮＯ２、Ｎ２、ＮＯ３、Ｃｌ２、ＳＯ２、ＳＯ３、およびそれらの混合物から選択される、請求項１から１６７のいずれか１項に記載の方法。
【請求項１７６】
前記反応性金属粉末は、チタン、ジルコニウム、マグネシウムおよびアルミニウムの少なくとも１つを含む、請求項１から１７５のいずれか１項に記載の方法。
【請求項１７７】
前記反応性金属粉末は、チタン、チタン合金、ジルコニウム、ジルコニウム合金、マグネシウム、マグネシウム合金、アルミニウムおよびアルミニウム合金の１つから選択される少なくとも１種を含む金属粉末である、請求項１から１７５のいずれか１項に記載の方法。
【請求項１７８】
前記反応性金属粉末は、チタンを含む、請求項１から１７５のいずれか１項に記載の方法。
【請求項１７９】
前記反応性金属粉末は、チタン合金を含む、請求項１から１７５のいずれか１項に記載の方法。
【請求項１８０】
前記反応性金属粉末は、ジルコニウムを含む、請求項１から１７５のいずれか１項に記載の方法。
【請求項１８１】
前記反応性金属粉末は、ジルコニウム合金を含む、請求項１から１７５のいずれか１項に記載の方法。
【請求項１８２】
前記反応性金属粉末は、チタンおよびチタン合金の１つから選択される少なくとも１種を含む金属粉末である、請求項１から１７５のいずれか１項に記載の方法。
【請求項１８３】
少なくとも１つのプラズマトーチを使って実施される、請求項１から１８２のいずれか１項に記載の方法。
【請求項１８４】
少なくとも１つのプラズマトーチを使って実施される、請求項１から１８２に記載の方法。
【請求項１８５】
前記少なくとも１つのプラズマトーチは、無線周波（ＲＦ）プラズマトーチである、請求項１８４に記載の方法。
【請求項１８６】
前記少なくとも１つのプラズマトーチは、直流（ＤＣ）プラズマトーチである、請求項１８４に記載の方法。
【請求項１８７】
前記少なくとも１つのプラズマトーチは、マイクロ波（ＭＷ）プラズマトーチである、請求項１８４に記載の方法。
【請求項１８８】
請求項１から１８７のいずれか１項に規定の方法によって得られる反応性金属粉末と、請求項１から１８７のいずれか１項に記載の方法と異なる方法によって得られる反応性金属粉末を混合する工程を含む、反応性金属粉末混合物を調製するための方法。
【発明の詳細な説明】
【技術分野】
【０００１】
関連出願の相互参照
本出願は、２０１５年１０月２９日に出願された米国特許出願第６２／２４７，７９４号に基づく優先権を主張し、その全てが参照により本明細書に組み込まれる。
【０００２】
本開示は、反応性金属粉末といった球状粉末の生産分野に関する。より詳細には、本開示は、向上した流動性を有する反応性金属粉末を調製するための方法、および装置に関する。
【背景技術】
【０００３】
通常、高品質反応性金属粉末に望まれる特徴は、高い球形度、密度、純度、流動性、および少ないガス閉じ込め空隙量の組合せである。微粉末は、３Ｄ印刷、粉末射出成形、熱間等方圧加圧成形およびコーティングといった用途に有用である。このような微粉末は、航空宇宙、生物医学および工業の応用分野で使用される。
【０００４】
流動性が乏しい粉末は、密度がより低く、かつ表面積がより広い凝集体を形成する傾向を有する可能性がある。これらの凝集体は、微細な反応性金属粉末を必要とする用途に使用される場合、悪影響を及ぼし得る。さらに、流動性が乏しい反応性粉末は、パイプ詰りの原因となり得、かつ／または噴霧装置の噴霧室の壁もしくは搬送管の壁に付着し得る。さらに、凝集体状の粉末は、粉末を異なるサイズ分布に分離する場合、ふるい分けることがより難しい。より広い表面積は、より高い反応性につながるため、凝集体状の粉末を操作することによって、安全上の危険性も高まる。
【０００５】
一方、向上した流動性を有する金属粉末は、種々の理由で望ましい。例えば、向上した流動性を有する金属粉末は、付加製造およびコーティングとして、粉末冶金プロセスにおいてより容易に使用することができる。
【発明の概要】
【０００６】
したがって、静電気に対する感受性に関連して、反応性金属粉末の乏しい流動性に少なくとも部分的に対処するデバイス、システムまたは方法を提供することが非常に望ましい。流動性の高い粉末は、通常、より高い見かけ密度につながり、均一な粉末層を生じさせるためにより容易に散布することができる。
【０００７】
一態様によると、反応性金属粉末の噴霧化製造方法であって、
加熱された金属源を供給する工程、および
前記噴霧化方法の実施中に、前記加熱された金属源を少なくとも１つの添加ガスと接触させる工程
を含む、反応性金属粉末の噴霧化製造方法が提供される。
【０００８】
他の態様によると、反応性金属粉末の噴霧化製造方法であって、
加熱された金属源を供給する工程、および
前記噴霧化方法の実施中に、前記加熱された金属源を少なくとも１つの添加ガスと接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布
で構成される反応性金属粉末原料を得る工程
を含む、反応性金属粉末の噴霧化製造方法が提供される。
【０００９】
他の態様によると、反応性金属粉末の噴霧化製造方法であって、
加熱された金属源を供給する工程、
噴霧ガスと少なくとも１つの添加ガスを混合し、噴霧混合物を得る工程、
前記噴霧化方法の実施中に、前記加熱された金属源を前記噴霧混合物と接触させる工程
を含む、反応性金属粉末の噴霧化製造方法が提供される。
【００１０】
他の態様によると、反応性金属粉末の噴霧化製造方法であって、
加熱された金属源を供給する工程、
噴霧ガスと少なくとも１つの添加ガスを混合し、噴霧混合物を得る工程、
前記噴霧化方法の実施中に、前記加熱された金属源を前記噴霧混合物と接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布
で構成される反応性金属粉末原料を得る工程を含む、反応性金属粉末の噴霧化製造方法が提供される。
【００１１】
他の態様によると、金属粉末の噴霧化製造方法であって、
加熱された金属源を供給する工程、および
前記噴霧化方法の実施中に、前記加熱された金属源を少なくとも１つの添加ガスと、添加ガス由来の電気陰性原子および／または電気陰性分子をそれぞれ１０００ｐｐｍ未満の添加含有率で有する反応性金属粉末を生じるのに十分な条件下で接触させる工程を含む、金属粉末の噴霧化製造方法が提供される。
【００１２】
他の態様によると、金属粉末の噴霧化製造方法であって、
加熱された金属源を供給する工程、
噴霧ガスと少なくとも１つの添加ガスを混合し、噴霧混合物を得る工程、および
前記噴霧化方法の実施中に、前記加熱された金属源を前記噴霧混合物と、添加ガス由来の電気陰性原子および／または電気陰性分子を１０００ｐｐｍ未満の添加含有率で有する反応性金属粉末原料を生じるのに十分な条件下で接触させる工程を含む、金属粉末の噴霧化製造方法が提供される。
【００１３】
他の態様によると、金属粉末の噴霧化製造方法であって、
加熱された金属源を供給する工程、
噴霧ガスと少なくとも１つの添加ガスを混合し、噴霧混合物を得る工程、
前記噴霧化方法の実施中に、前記加熱された金属源を前記噴霧混合物と接触させ、それによって金属粉末原料を得る工程、
前記反応性金属粉末原料をふるい分け、所定の粒子径を有する粉末を得る工程、および
前記所定の粒子径を有する前記粉末を、水と接触させる工程を含む、金属粉末の噴霧化製造方法が提供される。
【００１４】
他の態様によると、反応性金属粉末の球状化製造方法であって、
反応性金属粉末源を供給する工程、および
前記球状化方法の実施中に、前記反応性金属粉末源を少なくとも１つの添加ガスと接触させる工程を含む、反応性金属粉末の球状化製造方法が提供される。
【００１５】
他の態様によると、反応性金属粉末の球状化製造方法であって、
反応性金属粉末源を供給する工程、および
前記球状化方法の実施中に、前記反応性金属粉末源を少なくとも１つの添加ガスと接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布
で構成される反応性金属粉末原料を得る工程を含む、反応性金属粉末の球状化製造方法が提供される。
【００１６】
他の態様によると、反応性金属粉末の球状化製造方法であって、
反応性金属粉末源を供給する工程、
球状化プロセスガスと少なくとも１つの添加ガスを混合し、球状化プロセスガス混合物を得る工程、および
前記球状化方法の実施中に、前記反応性金属粉末源を前記球状化プロセスガス混合物と接触させる工程を含む、反応性金属粉末の球状化製造方法が提供される。
【００１７】
他の態様によると、反応性金属粉末の球状化製造方法であって、
反応性金属粉末源を供給する工程、
球状化プロセスガスと少なくとも１つの添加ガスを混合し、球状化プロセスガス混合物を得る工程、
前記球状化方法の実施中に、前記反応性金属粉末源を前記球状化プロセスガス混合物と接触させ、それによって、
ＡＳＴＭ  Ｂ２１３に従って測定される流動性が４０秒未満の、約１０〜約５３μｍの粒度分布、
ＡＳＴＭ  Ｂ２１３に従って測定される流動性が４０秒未満の、約１０〜約４５μｍの粒度分布、
ＡＳＴＭ  Ｂ２１３に従って測定される流動性が４０秒未満の、約１５〜約４５μｍの粒度分布、
ＡＳＴＭ  Ｂ２１３に従って測定される流動性が４０秒未満の、約１５〜約５３μｍの粒度分布、
ＡＳＴＭ  Ｂ２１３に従って測定される流動性が４０秒未満の、約２５〜約４５μｍの粒度分布、
ＡＳＴＭ  Ｂ２１３に従って測定される流動性が４０秒未満の、約２５〜約５３μｍの粒度分布、
ＡＳＴＭ  Ｂ２１３に従って測定される流動性が２８秒未満の、約４５〜約７５μｍの粒度分布、
ＡＳＴＭ  Ｂ２１３に従って測定される流動性が２８秒未満の、約４５〜約１０６μｍの粒度分布、
ＡＳＴＭ  Ｂ２１３に従って測定される流動性が２８秒未満の、約４５〜約１５０μｍの粒度分布、および／または
ＡＳＴＭ  Ｂ２１３に従って測定される流動性が２８秒未満の、約４５〜約１８０μｍの粒度分布
で構成される反応性金属粉末原料を得る工程を含む、反応性金属粉末の球状化製造方法が提供される。
【００１８】
他の態様によると、反応性金属粉末の球状化製造方法であって、
反応性金属粉末源を供給する工程、および
前記球状化方法の実施中に、前記反応性金属粉末源を少なくとも１つの添加ガスと、添加ガス由来の電気陰性原子および／または電気陰性分子をそれぞれ１０００ｐｐｍ未満の添加含有率で有する反応性金属粉末原料を生じるのに十分な条件下で接触させる工程を含む、反応性金属粉末の球状化製造方法が提供される。
【００１９】
他の態様によると、反応性金属粉末の球状化製造方法であって、
反応性金属粉末源を供給する工程、
球状化プロセスガスと少なくとも１つの添加ガスを混合し、球状化プロセスガス混合物を得る工程、
前記球状化方法の実施中に、前記反応性金属粉末源を前記球状化プロセスガス混合物と、添加ガス由来の電気陰性原子、および／または電気陰性分子を、１０００ｐｐｍ未満の添加含有率で有する反応性金属粉末原料を生じるのに十分な条件下で接触させる工程を含む、反応性金属粉末の球状化製造方法が提供される。
【００２０】
他の態様によると、金属粉末の球状化製造方法であって、
反応性金属粉末源を供給する工程、
球状化プロセスガスと少なくとも１つの添加ガスを混合し、球状化プロセスガス混合物を得る工程、
前記噴霧化方法の実施中に、前記反応性金属粉末源を前記球状化プロセスガス混合物と接触させ、それによって金属粉末原料を得る工程、
前記反応性金属粉末原料をふるい分け、所定の粒子径を有する粉末を得る工程、
前記所定の粒子径を有する前記粉末を、水と接触させる工程を含む、金属粉末の球状化製造方法が提供される。
【００２１】
他の例によると、本開示に規定される方法によって得られる反応性金属粉末と、本開示に記載される方法と異なる方法によって得られる反応性金属粉末を混合する工程を含む、反応性金属粉末混合物を調製するための方法が提供される。
【００２２】
他の例によると、本開示に規定される方法によって得られる反応性金属粉末と、本開示に記載される方法と異なる方法によって得られる反応性金属粉末を混合する工程を含む、反応性金属粉末混合物を調製するための方法が提供される。
【００２３】
他の例によると、本開示に規定される金属粉末の噴霧化製造方法によって得られる反応性金属粉末と、本開示に規定される金属粉末の球状化製造方法によって得られる反応性金属粉末を混合する工程を含む、反応性金属粉末混合物を調製するための方法が提供される。
【００２４】
他の例によると、本開示に規定される方法によって得られる反応性金属粉末が提供される。
【００２５】
本開示は、高い流動性を示す反応性金属粉末の生産を可能にする方法、工程、システムおよび装置に関する。記載される処理なしではホールフローメータ中を流れもしない微細な粒度分布を含めた、様々な粒度分布について効果を認めることができる。本方法の１つの利点は、粉末中に異質な粒子が添加されないことである。改善をもたらすのは、表面処理のみである。
【００２６】
本開示に記載される様々な技術は、粉末の静電気に対する感受性の低減を促し、結果として粉末の流動性挙動を向上させることが認められた。
【００２７】
以下の図面は、非限定的な例を示す。
【図面の簡単な説明】
【００２８】
【図１】噴霧システムの一例の断面図である。
【図２】加熱された金属源を添加ガスと接触させない噴霧化方法に従って形成される反応性金属粉末の粒子の概略図である。
【図３】加熱された金属源を添加ガスと接触させる噴霧化方法に従って形成される反応性金属粉末の粒子の概略図である。
【図４】半径Ｒを有する粒子、および同一の材料塊から形成された、各々が半径ｒを有する複数の粒子の概略図を表す図である。
【図５】種々の試験で得られた粒子のＴＯＦ−ＳＩＭＳ特性を表す図である。
【図６】添加ガスと接触させる工程を含まない噴霧化方法に従って形成された金属粉末のバッチの写真である。
【図７】金属源を添加ガスと接触させた噴霧化方法に従って形成された金属粉末のバッチの写真である。
【発明を実施するための形態】
【００２９】
下記の例は、非限定的に示される。
【００３０】
「ａ」または「ａｎ」という語は、特許請求の範囲、および／または明細書中で「含む（comprising）」という用語と共に使用される場合、「一つの（one）」を意味し得るが、明確に別段に定める内容がない限り、「１つまたは複数の」、「少なくとも１つの」、および「１または２以上の」という意味とも整合する。同様に、「他の（another）」という語は、明確に別段に定める内容がない限り、少なくとも２番目またはそれ以上を意味し得る。
【００３１】
本明細書、および特許請求の範囲で使用される、「含む（comprising）」（ならびに「含む（comprise）」、および「含む（comprises）」といった、含む（comprising）のあらゆる形態）、「有する（having）」（ならびに「有する（have）」、および「有する（has）」といった、有する（having）のあらゆる形態）、「含む（including）」（ならびに「含む（include）」、および「含む（includes）」といった、含む（including）のあらゆる形態）、または「含有する（containing）」（ならびに「含有する（contain）」、および「含有する（contains）」といった、含有する（containing）のあらゆる形態）という語は、包含的またはオープンエンド形式であり、追加の記載されていない要素またはプロセス工程を除外しない。
【００３２】
ここで使用される「噴霧域」という表現は、金属粉末を調製する方法、装置またはシステムに関する場合、材料が材料の小滴に噴霧化される領域を意味する。当業者であれば、噴霧手段の温度、噴霧手段の粘度、噴霧手段内の材料、噴霧手段の出力、噴霧域に到達する前の材料の温度、材料の性質、材料の寸法、材料の電気抵抗率等といった、様々なパラメータに従って、噴霧域の寸法が変化することを理解するであろう。
【００３３】
ここで使用される「噴霧器の加熱域」という表現は、本開示に説明されるように、空乏層を生成するよう、粉末が添加ガスの電気陰性原子と反応できるほど十分に熱い領域を意味する。
【００３４】
「金属粉末は、Ｘ〜Ｙμｍの粒度分布を有する」という表現は、金属粉末が有するＹμｍを超える大きさの粒子が５重量％未満であることを意味し、この値は、ＡＳＴＭ  Ｂ２１４規格に従って測定される。この表現は、金属粉末が有するＸμｍを下回る大きさ（ｄ６≧Ｘμｍ）の粒子が６重量％未満であることも意味し、この値は、ＡＳＴＭ  Ｂ８２２規格に従って測定される。
【００３５】
「１５〜４５μｍの粒子径を有する金属粉末という表現は、金属粉末が有する４５μｍ（ＡＳＴＭ  Ｂ２１４規格に従って測定される）を超える粒子が５重量％未満であり、１５μｍ（ＡＳＴＭ  Ｂ８２２規格に従って測定される）を下回る粒子が６重量％未満であることを意味する。
【００３６】
ここで使用される「ガス対金属比」は、投入される気体の単位時間当たりの質量（ｋｇ／ｓ）の、噴霧域に供給される金属源の質量供給量（ｋｇ／ｓ）に対する比を意味する。
【００３７】
ここで使用される「反応性金属粉末」という表現は、クローズカップルノズル（close-coupled nozzle）を使用する従来のガス噴霧化方法では効率的に調製することができない金属粉末を意味する。例えば、そのような反応性金属粉末は、チタン、チタン合金、ジルコニウム、ジルコニウム合金、マグネシウム、マグネシウム合金、アルミニウムおよびアルミニウム合金から選択される少なくとも１種を含む粉末であり得る。
【００３８】
ここで使用される「反応性金属粉末原料」という用語は、ふるい分け技術または分級技術といった、いかなる後処理工程をも用いずに、噴霧化方法によって直接得られる反応性金属粉末を意味する。
【００３９】
１０６μｍを下回るサイズ分布の範囲内であるような、微細な粒子径を有する反応性金属粉末は、より広い表面積およびより強い表面相互作用を有することが認められた。これらは、より粗い粉末よりも乏しい流動性挙動をもたらす。粉末の流動性は、粒子形状、粒度分布、表面平滑度、水分濃度、付随する含有物、および静電気の存在といった様々な因子の１つまたは複数に依存する。したがって、粉末の流動性は、粉末粒子にかかる接着力と重力の間のバランスに起因する、複合的な巨視的特徴である。
【００４０】
例えば、粒度分布は、
ＡＳＴＭ  Ｂ２１３に従って測定される流動性が４０秒未満の、約１０〜約５３μｍであり得る。
ＡＳＴＭ  Ｂ２１３に従って測定される流動性が４０秒未満の、約１０〜約４５μｍ、
ＡＳＴＭ  Ｂ２１３に従って測定される流動性が４０秒未満の、約１５〜約４５μｍ、
ＡＳＴＭ  Ｂ２１３に従って測定される流動性が４０秒未満の、約１５〜約５３μｍ、
ＡＳＴＭ  Ｂ２１３に従って測定される流動性が４０秒未満の、約２５〜約４５μｍ、
ＡＳＴＭ  Ｂ２１３に従って測定される流動性が４０秒未満の、約２５〜約５３μｍ、
ＡＳＴＭ  Ｂ２１３に従って測定される流動性が２８秒未満の、約４５〜約７５μｍ、
ＡＳＴＭ  Ｂ２１３に従って測定される流動性が２８秒未満の、約４５〜約１０６μｍ、
ＡＳＴＭ  Ｂ２１３に従って測定される流動性が２８秒未満の、約４５〜約１５０μｍ、および／または
ＡＳＴＭ  Ｂ２１３に従って測定される流動性が２８秒未満の、約４５〜約１８０μｍ、
【００４１】
例えば、粒度分布は、ＡＳＴＭ  Ｂ２１３に従って測定される流動性が３６秒未満の、約１０〜約５３μｍであり得る。
【００４２】
例えば、粒度分布は、ＡＳＴＭ  Ｂ２１３に従って測定される流動性が３２秒未満の、約１０〜約５３μｍであり得る。
【００４３】
例えば、粒度分布は、ＡＳＴＭ  Ｂ２１３に従って測定される流動性が３０秒未満の、約１０〜約５３μｍであり得る。
【００４４】
例えば、粒度分布は、ＡＳＴＭ  Ｂ２１３に従って測定される流動性が２８秒未満の、約１０〜約５３μｍであり得る。
【００４５】
例えば、粒度分布は、ＡＳＴＭ  Ｂ２１３に従って測定される流動性が３６秒未満の、約１０〜約４５μｍであり得る。
【００４６】
例えば、粒度分布は、ＡＳＴＭ  Ｂ２１３に従って測定される流動性が３２秒未満の、約１０〜約４５μｍであり得る。
【００４７】
例えば、粒度分布は、ＡＳＴＭ  Ｂ２１３に従って測定される流動性が３０秒未満の、約１０〜約４５μｍであり得る。
【００４８】
例えば、粒度分布は、ＡＳＴＭ  Ｂ２１３に従って測定される流動性が２８秒未満の、約１０〜約４５μｍであり得る。
【００４９】
例えば、粒度分布は、ＡＳＴＭ  Ｂ２１３に従って測定される流動性が３６秒未満の、約１５〜約４５μｍであり得る。
【００５０】
例えば、粒度分布は、ＡＳＴＭ  Ｂ２１３に従って測定される流動性が３２秒未満の、約１５〜約４５μｍであり得る。
【００５１】
例えば、粒度分布は、ＡＳＴＭ  Ｂ２１３に従って測定される流動性が３０秒未満の、約１５〜約４５μｍであり得る。
【００５２】
例えば、粒度分布は、ＡＳＴＭ  Ｂ２１３に従って測定される流動性が２８秒未満の、約１５〜約４５μｍであり得る。
【００５３】
例えば、粒度分布は、ＡＳＴＭ  Ｂ２１３に従って測定される流動性が３６秒未満の、約１５〜約５３μｍであり得る。
【００５４】
例えば、粒度分布は、ＡＳＴＭ  Ｂ２１３に従って測定される流動性が３２秒未満の、約１５〜約５３μｍであり得る。
【００５５】
例えば、粒度分布は、ＡＳＴＭ  Ｂ２１３に従って測定される流動性が３０秒未満の、約１５〜約５３μｍであり得る。
【００５６】
例えば、粒度分布は、ＡＳＴＭ  Ｂ２１３に従って測定される流動性が２８秒未満の、約１５〜約５３μｍであり得る。
【００５７】
例えば、反応性金属粉末原料は、ＡＳＴＭ  Ｂ２１３に従って測定される流動性が３６秒未満の、約２５〜約４５μｍの粒度分布で構成される。
【００５８】
例えば、反応性金属粉末原料は、ＡＳＴＭ  Ｂ２１３に従って測定される流動性が３２秒未満の、約２５〜約４５μｍの粒度分布で構成される反応性金属粉末原料を含む。
【００５９】
例えば、反応性金属粉末原料は、反応性金属粉末原料を含み、ＡＳＴＭ  Ｂ２１３に従って測定される流動性が３０秒未満の、約２５〜約４５μｍの粒度分布で構成される。
【００６０】
例えば、反応性金属粉末原料は、ＡＳＴＭ  Ｂ２１３に従って測定される流動性が２５秒未満の、約２５〜約４５μｍの粒度分布で構成される。
【００６１】
例えば、反応性金属粉末原料は、ＡＳＴＭ  Ｂ２１３に従って測定される流動性が３６秒未満の、約２５〜約５３μｍの粒度分布で構成される。
【００６２】
例えば、反応性金属粉末原料は、ＡＳＴＭ  Ｂ２１３に従って測定される流動性が３２秒未満の、約２５〜約５３μｍの粒度分布で構成される。
【００６３】
例えば、反応性金属粉末原料は、ＡＳＴＭ  Ｂ２１３に従って測定される流動性が３０秒未満の、約２５〜約５３μｍの粒度分布で構成される。
【００６４】
例えば、反応性金属粉末原料は、ＡＳＴＭ  Ｂ２１３に従って測定される流動性が２５秒未満の、約２５〜約５３μｍの粒度分布で構成される。
【００６５】
例えば、反応性金属粉末原料は、ＡＳＴＭ  Ｂ２１３に従って測定される流動性が２６秒未満の、約４５〜約７５μｍの粒度分布で構成される。
【００６６】
例えば、反応性金属粉末原料は、ＡＳＴＭ  Ｂ２１３に従って測定される流動性が２５秒未満の、約４５〜約７５μｍの粒度分布で構成される。
【００６７】
例えば、反応性金属粉末原料は、ＡＳＴＭ  Ｂ２１３に従って測定される流動性が２４秒未満の、約４５〜約７５μｍの粒度分布で構成される。
【００６８】
例えば、反応性金属粉末原料は、ＡＳＴＭ  Ｂ２１３に従って測定される流動性が２３秒未満の、約４５〜約７５μｍの粒度分布で構成される。
【００６９】
例えば、反応性金属粉末原料は、ＡＳＴＭ  Ｂ２１３に従って測定される流動性が２６秒未満の、約４５〜約１０６μｍの粒度分布で構成される。
【００７０】
例えば、反応性金属粉末原料は、ＡＳＴＭ  Ｂ２１３に従って測定される流動性が２５秒未満の、約４５〜約１０６μｍの粒度分布で構成される。
【００７１】
例えば、反応性金属粉末原料は、ＡＳＴＭ  Ｂ２１３に従って測定される流動性が２４秒未満の、約４５〜約１０６μｍの粒度分布で構成される。
【００７２】
例えば、反応性金属粉末原料は、ＡＳＴＭ  Ｂ２１３に従って測定される流動性が２３秒未満の、約４５〜約１０６μｍの粒度分布で構成される。
【００７３】
例えば、反応性金属粉末原料は、ＡＳＴＭ  Ｂ２１３に従って測定される流動性が２６秒未満の、約４５〜約１５０μｍの粒度分布で構成される。
【００７４】
例えば、反応性金属粉末原料は、ＡＳＴＭ  Ｂ２１３に従って測定される流動性が２５秒未満の、約４５〜約１５０μｍの粒度分布で構成される。
【００７５】
例えば、反応性金属粉末原料は、ＡＳＴＭ  Ｂ２１３に従って測定される流動性が２４秒未満の、約４５〜約１５０μｍの粒度分布で構成される。
【００７６】
例えば、反応性金属粉末原料は、ＡＳＴＭ  Ｂ２１３に従って測定される流動性が２３秒未満の、約４５〜約１５０μｍの粒度分布で構成される。
【００７７】
例えば、反応性金属粉末原料は、ＡＳＴＭ  Ｂ２１３に従って測定される流動性が２６秒未満の、約４５〜約１８０μｍの粒度分布で構成される。
【００７８】
例えば、反応性金属粉末原料は、ＡＳＴＭ  Ｂ２１３に従って測定される流動性が２５秒未満の、約４５〜約１８０μｍの粒度分布で構成される。
【００７９】
例えば、反応性金属粉末原料は、ＡＳＴＭ  Ｂ２１３に従って測定される流動性が２４秒未満の、約４５〜約１８０μｍの粒度分布で構成される。
【００８０】
例えば、反応性金属粉末原料は、ＡＳＴＭ  Ｂ２１３に従って測定される流動性が２３秒未満の、約４５〜約１８０μｍの粒度分布で構成される。
【００８１】
例えば、加熱された金属源は、噴霧器の噴霧域で、前記少なくとも１つの添加ガスと接触する。
【００８２】
例えば、加熱された金属源は、噴霧器の加熱域内で、前記少なくとも１つの添加ガスと接触する。
【００８３】
例えば、加熱された金属源は、噴霧ガスとの接触と実質的に同時に、前記少なくとも１つの添加ガスと接触する。
【００８４】
例えば、噴霧ガスは、不活性ガスである。
【００８５】
例えば、噴霧ガス、および添加ガスは、加熱された金属源との接触前に混合される。
【００８６】
例えば、添加ガスとの接触は、金属粒子原料表面上に第一の層および第二の層の形成をもたらし、前記第一の層は、前記添加ガスの原子および／または分子と共に前記加熱金属の原子を含み、前記第一の層は、自然酸化膜より深部にありかつより厚い空乏層であり、前記第二の層は、自然酸化膜である。
【００８７】
例えば、第一の層は、実質的に正の電荷を有し、第二の層は、実質的に負の電荷を有し、ここで第一の層と第二の層は、実質的に中性の結合電荷を有する。
【００８８】
例えば、方法は、
加熱された金属源の噴霧化後に反応性金属粉末原料をふるい分け、粒度分布によって反応性金属粉末原料を分離する工程をさらに含む。
【００８９】
例えば、方法は、
ふるい分け後に、分離された粉末原料を、水中で個別に攪拌する工程をさらに含む。
【００９０】
例えば、水は、蒸留水または脱塩水である。
【００９１】
例えば、反応性金属粉末の流動性は、攪拌された後の、ふるい分けられた乾燥金属粉末について測定される。
【００９２】
例えば、反応性金属粉末は、添加ガス由来の電気陰性原子および／または電気陰性分子をそれぞれ１０００ｐｐｍ未満の添加含有率で有する。
【００９３】
例えば、反応性金属粉末は、添加ガス由来の前記電気陰性原子および／または電気陰性分子を、それぞれ５００ｐｐｍ未満の添加含有率で有する。
【００９４】
例えば、反応性金属粉末は、添加ガス由来の前記電気陰性原子および／または電気陰性分子を、それぞれ２５０ｐｐｍ未満の添加含有率で有する。
【００９５】
例えば、反応性金属粉末は、添加ガス由来の前記電気陰性原子および／または電気陰性分子を、それぞれ２００ｐｐｍ未満の添加含有率で有する。
【００９６】
例えば、反応性金属粉末は、添加ガス由来の前記電気陰性原子および／または電気陰性分子を、それぞれ１５０ｐｐｍ未満の添加含有率で有する。
【００９７】
例えば、反応性金属粉末は、添加ガス由来の前記電気陰性原子および／または電気陰性分子を、それぞれ１００ｐｐｍ未満の添加含有率で有する。
【００９８】
例えば、所定の粒子径は、１０〜４５μｍ、１５〜４５μｍ、１０〜５３μｍ、１５〜５３μｍ、および／または２５〜４５μｍといった、約１０〜５３μｍのいずれかの粒度分布で構成される。
【００９９】
例えば、少なくとも１つの添加ガスは、酸素含有気体である。
【０１００】
例えば、少なくとも１つの添加ガスは、Ｏ２、ＣＯ２、ＣＯ、ＮＯ２、空気、水蒸気およびそれらの混合物から選択される酸素含有気体である。
【０１０１】
例えば、少なくとも１つの添加ガスは、ハロゲン含有気体である。
【０１０２】
例えば、ハロゲンは、Ｆ、Ｃｌ、ＢｒまたはＩである。
【０１０３】
例えば、少なくとも１つの添加ガスは、水素含有気体である。
【０１０４】
例えば、少なくとも１つの添加ガスは、硫黄含有気体である。
【０１０５】
例えば、少なくとも１つの添加ガスは、窒素含有気体である。
【０１０６】
例えば、少なくとも１つの添加ガスは、Ｏ２、Ｈ２Ｏ、ＣＯ、ＣＯ２、ＮＯ２、Ｎ２、ＮＯ３、Ｃｌ２、ＳＯ２、ＳＯ３、およびそれらの混合物から選択される。
【０１０７】
例えば、反応性金属粉末は、チタン、ジルコニウム、マグネシウムおよびアルミニウムの少なくとも１つを含む。
【０１０８】
例えば、反応性金属粉末は、チタン、チタン合金、ジルコニウム、ジルコニウム合金、マグネシウム、マグネシウム合金、アルミニウムおよびアルミニウム合金の１つから選択される少なくとも１種を含む金属粉末である。
【０１０９】
例えば、反応性金属粉末は、チタンを含む。
【０１１０】
例えば、反応性金属粉末は、チタン合金を含む。
【０１１１】
例えば、反応性金属粉末は、ジルコニウムを含む。
【０１１２】
例えば、反応性金属粉末は、ジルコニウム合金を含む。
【０１１３】
例えば、反応性金属粉末は、チタン、およびチタン合金の１つから選択される少なくとも１種を含む金属粉末である。
【０１１４】
例えば、方法は、少なくとも１つのプラズマトーチを使って実施される。
【０１１５】
例えば、方法は、少なくとも１つのプラズマトーチを使って実施される。
【０１１６】
例えば、少なくとも１つのプラズマトーチは、無線周波（ＲＦ）プラズマトーチである。
【０１１７】
例えば、少なくとも１つのプラズマトーチは、直流（ＤＣ）プラズマトーチである。
【０１１８】
例えば、少なくとも１つのプラズマトーチは、マイクロ波（ＭＷ）プラズマトーチである。
【０１１９】
以下、噴霧システム２’の一例の断面を示す、図１を参照する。噴霧システム２’は、上流のシステムから金属源１６の供給を受けるレセプタクル８を含む。例えば、金属源１６の供給は、溶融流として供給されるが、金属ロッドまたは金属ワイヤとして供給されてもよい。金属源は、様々な技術に従って加熱され得る。
【０１２０】
加熱された金属源１６は、出口２４を通して噴霧域３２へ供給され、即座に噴霧源４０からの噴霧流体と接触する。噴霧流体の加熱された金属源１６への接触は、反応性金属粉末原料６４の形成をもたらし、反応性金属粉末原料６４は、次いで噴霧域３２から排出される。例えば、噴霧流体は、噴霧ガスであり得る。例えば、噴霧ガスは、不活性ガスであり得る。
【０１２１】
例えば、不活性ガスは、Ａｒおよび／またはＨｅから選択することができる。
【０１２２】
噴霧システム２’は、噴霧プラズマトーチ４０を有するが、本明細書に記載される向上した流動性を有する反応性金属粉末を形成するための方法および装置は、スカル溶解ガス噴霧化方法、電極誘導溶融ガス噴霧化方法（ＥＩＧＡ法）、プラズマ回転電極方法、プラズマ（ＲＦ、ＤＣ、ＭＷ）球状化方法等といった、他の種の球状粉末生産システムに適応され得ると理解される。
【０１２３】
示されている例によると、プラズマ源４０は、少なくとも１つのプラズマトーチを含む。少なくとも１つのプラズマトーチ４０の、少なくとも１つの個別ノズル４８の焦点は、金属源供給に合わされる。例えば、ノズル４８の断面は、金属源供給と接触するプラズマに焦点を合わせるよう、金属源供給に向かって先細る。本明細書の他の部分に記載されるように、ノズル４８は、プラズマジェットの先端が、レセプタクル８から供給される金属源と接触するよう位置付けられてもよい。少なくとも１つのプラズマ源４０由来のプラズマが金属源供給と接触することにより、金属源は噴霧化される。
【０１２４】
複数のプラズマトーチを備える場合、トーチのノズルは、レセプタクル８からの金属源に向かう、プラズマトーチの個別ノズル４８である。例えば、個別ノズル４８は、そこから出るプラズマジェットの先端がレセプタクル８からの金属源と接触するよう位置付けられる。
【０１２５】
球状粉末を調製するための様々な例示的実施形態によると、加熱された金属源は、噴霧化方法の実施中に、少なくとも１つの添加ガスと接触する。
【０１２６】
添加ガスは、電気陰性原子または電気陰性分子を含む、任意の気体であり得る。添加ガスは、フッ素、塩素、ヨウ素、臭化物、水素系化合物、窒素系化合物および炭素系化合物を含んでもよい。
【０１２７】
添加ガスは、酸素含有気体であってもよい。ここで使用される「酸素含有気体」という表現は、少なくとも１つの酸素原子を含有する気体を意味する。例えば、そのような気体は、Ｏ２、ＣＯ２、ＣＯ、ＮＯ２、空気、水蒸気、オゾン等であり得る。
【０１２８】
様々な例示的実施形態によると、添加ガスは、噴霧器の噴霧域３２内で加熱された金属源１６と接触する。この噴霧域３２は、噴霧器の高熱域である。したがって、加熱された金属源１６は、噴霧ガスおよび添加ガスと、噴霧域３２内で実質的に同時に接触し得る。
【０１２９】
電気陰性原子、および／または電気陰性分子を表面層へ数十ナノメートル拡散させるほど金属粒子が十分に熱ければ、加熱された金属源の噴霧化によって生産された金属粒子と添加ガスの間で反応が起こり得る。
【０１３０】
本明細書に記載される様々な例示的実施形態によると、加熱された金属源と噴霧流体の接触に加え、添加ガスは、噴霧化工程中に加熱された金属源と接触すると理解される。
【０１３１】
既存の噴霧化方法によると、添加ガスの一部は、例えば汚染、潜在的な不純物、または漏れを通して、本質的に噴霧流体に導入され得るとさらに理解される。例えば、導入される添加ガスは、空気または酸素を含み得る。
【０１３２】
しかし、本明細書に記載される、球状粉末を生産するための様々な例示的実施形態によると、噴霧化工程中に本質的に導入され得る任意の添加ガスに加えて、加熱された金属源と接触させるための添加ガスが意図的に供給される。
【０１３３】
様々な例示的実施形態によると、第一の一連のノズルは、噴霧域３２に噴霧流体を投入して加熱された金属源１６と接触させ、第二の一連のノズルは、噴霧域３２に添加ガスを投入して加熱された金属源１６と接触させる。他の代替手段において、第二の一連のノズルは、噴霧域３２への投入前に、親和性のある流体中の添加ガスと噴霧流体を混合し得る。例えば、噴霧流体および添加ガスは、実質的に同時にまたはわずかに遅れて、加熱された金属源１６と接触する。例えば、添加ガスを混合してかかる添加ガスを希釈し、副反応または望まない反応をもたらし得る過度に高い局所濃度を避けることが可能である。
【０１３４】
様々な代替の例示的実施形態によると、噴霧流体は、噴霧ガスであり、少なくとも１つの添加ガスと混合されて噴霧混合物を形成する。例えば、噴霧ガスおよび添加ガスは、加熱された金属源との接触前に混合される。噴霧ガスと添加ガスは、加熱された金属源との接触より上流のガス貯蔵タンクまたはパイプ内で混合され得る。例えば、添加ガスは、噴霧ガスのタンク中に投入され得る。投入される添加ガスは、本質的に噴霧ガス中に存在する任意の添加ガスに追加される。
【０１３５】
加熱された金属源と接触する添加ガスの量は、噴霧化方法で形成される反応性金属粉末の所望の最終特性に基づいて制御され得る。
【０１３６】
例えば、形成された反応性金属粉末内に含有される添加ガスは、金属粉末中の混入物質と考えられ得る。したがって、加熱された金属源と接触する添加ガスの量は、反応性金属粉末内に含有される添加ガスの原子および／または分子の量が一定の限度内に維持されるよう制御される。
【０１３７】
例えば、反応性金属粉末中の化学組成の限度は、ＡＭＳ４９９８、ＡＳＴＭ  Ｆ３００１、ＡＳＴＭ  Ｆ２９２４、ＡＳＴＭ  Ｂ３４８、ＡＳＴＭ  Ｂ３５０の表１、およびＡＳＴＭ  Ｂ５５０の表３における組成のように、適切な規格によって規定され得る。したがって、加熱された金属源と接触する添加ガスの量は、添加ガスの組成、ならびに添加ガスを構成する１つまたは複数の原子および／または分子に関する規格によって規定される１つの限度または複数の限度に基づいて制御される。
【０１３８】
例えば、添加ガスが酸素を含有し、かつ形成される反応性金属粉末がチタン合金粉末である場合、加熱された金属源と接触する添加ガスの量は、形成される反応性金属粉末中の酸素量が、ＡＭＳ４９９８規格に従い１８００ｐｐｍを下回るよう、かつＡＳＴＭ  Ｆ３００１に従い１３００ｐｐｍを下回るよう制御される。
【０１３９】
例えば、添加ガスが炭素を含有し、かつ形成される反応性金属粉末がチタン合金粉末である場合、加熱された金属源と接触する添加ガスの量は、形成される反応性金属粉末中の炭素量が、ＡＭＳ４９９８規格に従い１０００ｐｐｍを下回るよう、かつＡＳＴＭ  Ｆ３００１に従い８００ｐｐｍを下回るよう制御される。
【０１４０】
例えば、添加ガスが水素を含有し、かつ形成される反応性金属粉末がチタン合金粉末である場合、加熱された金属源と接触する添加ガスの量は、形成される反応性金属粉末中の水素量が、ＡＭＳ４９９８規格、およびＡＳＴＭ  Ｆ３００１に従い１２０ｐｐｍを下回るよう制御される。
【０１４１】
例えば、添加ガスが窒素を含有し、かつ形成される反応性金属粉末がチタン合金粉末である場合、加熱された金属源と接触する添加ガスの量は、形成される反応性金属粉末中の窒素量が、ＡＭＳ４９９８規格に従い約４００ｐｐｍを下回るよう、かつＡＳＴＭ  Ｆ３００１に従い５００ｐｐｍを下回るよう制御される。
【０１４２】
例えば、添加ガスが塩素を含有し、かつ形成される反応性金属粉末がチタン金属粉末である場合、加熱された金属源と接触する添加ガスの量は、形成される反応性金属粉末中の塩素量が、ＡＳＴＭ  Ｆ３００１規格に従い約１０００ｐｐｍを下回るよう制御される。
【０１４３】
例えば、加熱された金属源と接触する添加ガスの量は、噴霧混合物を形成する際に噴霧ガス中に投入される添加ガスの量を制御することによって制御され得る。例えば、投入される添加ガスの量は、形成される噴霧混合物中の添加ガスに対する噴霧ガスの比が、所望の範囲を１つまたは複数達成するよう制御され得る。
【０１４４】
添加ガスを添加せずに形成された反応性金属粉末の場合、様々な異なる粒度分布を有する反応性金属粉末は、ふるい分け工程およびブレンド工程を経た後、必ずしも、ホールフローメータ（ＡＳＴＭ  Ｂ２１３の図１参照）でその流動性を測定できるほど十分に流動するとは限らないことが認められた。例えば、粒度分布が１０〜５３μｍの間の範囲内の反応性金属粉末は、ＡＳＴＭ  Ｂ２１３に従うホールフローメータ中を流れなかった。
【０１４５】
いかなる理論にも拘束されないが、反応性金属粉末の乏しい流動性の原因となる、１つの重要な因子は、静電気に対するその感受性である。ふるい分け工程、ブレンド工程および操作工程は、反応性金属粉末の粒子が互いにコロイド形成する原因となり得、それによって静電気のレベルが増大する。この静電気は、粒子間の凝集力をさらに生じさせ、反応性金属粉末が十分に流動しない原因となる。
【０１４６】
加熱された金属源を噴霧ガス、および添加ガスと接触させることによる加熱された金属源の噴霧化で形成される反応性金属粉末原料は、さらに回収される。回収された反応性金属粉末原料は、様々な大きさの金属粒子の混合物を含有する。反応性金属粉末原料を、１０〜４５μｍ、１５〜４５μｍ、１０〜５３μｍ、１５〜５３μｍ、および／または２５〜４５μｍといった異なるサイズ分布に分離するよう、反応性金属粉末原料は、さらにふるい分けられる。
【０１４７】
ふるい分けた後、各粒度分布の金属粉末は、蒸留水または脱塩水中で個別に攪拌される。攪拌は、金属粉末粒子の表面上に蓄積する帯電の除去を促す。
【０１４８】
ふるい分けた後、各粒度分布の金属粉末は、個別に乾燥される。
本明細書に記載される、加熱された金属源が添加ガスと接触する様々な例示的噴霧化方法に従って形成された反応性金属粉末は、添加ガスとの接触を行わない噴霧化方法によって形成された反応性金属粉末よりも、実質的に高い流動性を示したことが認められた。異なる方法に従って形成された金属粉末間の流動性の差異は、１０〜４５μｍ、１５〜４５μｍ、１０〜５３μｍ、１５〜５３μｍ、および／もしくは２５〜４５μｍのサイズ分布または類似の粒度分布を有する金属粉末に大部分は区別できる。しかし、加熱された金属源と添加ガスの接触を含む方法に従って形成される場合、他のサイズ分布の金属粉末も、わずかな流動性の増大を示し得ると理解される。
【０１４９】
チタンは、一旦空気に曝されると自然表面酸化膜を形成することが周知である。この膜は、通常、約３〜５ｎｍであり、本質的に酸化チタンで構成される（S. Axelsson, 2012, p. 37）。自然酸化物は、不動態化層として働き、反応性を低減する。この自然膜は、水蒸気に対し高い親和性（親水性）を有し、表面に水酸基を保有する（Tanaka et al., 2008, p. 1; Lu et al., 2000, p. 1）。
【０１５０】
いかなる理論にも拘束されないが、噴霧化中の加熱された金属源と添加ガスの接触により、添加ガスの原子および／または分子は、反応性金属粉末粒子と、これらの粒子が形成されると同時に反応する。したがって、加熱金属と添加ガスの化合物で形成され、厚みを通して空乏する第一の層は、反応性金属粒子の粒子外表面上に形成される。この層は、より厚く、かつ表面からより深部にあり、自然酸化膜下方に位置する。例えば、空乏層中の加熱金属と添加ガスの化合物は、金属の酸化物、窒化物、炭化物またはハロゲン化物である。添加ガスの原子は、表面層の厚みを通して消耗されるため、金属と非化学量論的な化合物を形成する。そのような化合物は、この第一の層に実質的に正の電荷をもたらす。
【０１５１】
電気陰性原子および／または電気陰性分子は、自然酸化膜中からさらに表面層中に拡散するのに十分なエネルギーを有する必要があるため、この第一の層は、高温でのみ形成され得る。
【０１５２】
自然酸化膜である第二の層は、反応性金属粉末粒子表面上にさらに形成される。表面に形成される水酸基は、第二の層に実質的に負の電荷をもたらす。
【０１５３】
実質的に正の電荷を有する第一の層、および実質的に負の電荷を有する第二の層は、共に電気二重層を形成する。二重層の結合電荷は、実質的に中性の電荷を有する（すなわち、ゼロに向かう正味電荷）。この、反応性金属粉末粒子表面上の中性の電荷は、本明細書に記載される例示的方法および装置に従って形成される反応性金属粉末の流動性の向上に寄与し得る。例えば、従来の噴霧化方法に従って形成されるような粒子上の正味電荷が粒子を分極させる傾向にあり、他の粒子との相互作用を増大させるのに対し、弱く帯電した粒子と他の粒子との電気的相互作用は、ほとんどない。この低減された相互作用は、優れた流動性をもたらし得る。
【０１５４】
図２は、加熱された金属源１６を添加ガスと接触させない噴霧化方法に従って形成される反応性金属粉末の粒子１００の概略図を表す。形成される粒子１００は、一般に、粒子体１０８（例えばＴｉ−６Ａｌ−４Ｖ粒子）、および表面自然酸化膜１１６を含む。表面自然酸化膜１１６は、全体として負電荷を有し、形成される粒子１００にゼロでない正味電荷（すなわち、粒子１０８に関し、Ｑｎｅｔ≠０）を与える。このような負電荷は、より高い分極能を与える。粒子１０８は、表面１１６に水酸基も含む。
【０１５５】
図３は、加熱された金属源１６を添加ガスと接触させる本明細書に記載の例示的噴霧化方法に従って形成される反応性金属粉末の粒子１０４の概略図を表す。第一の層１４８（または層１）は、粒子体１５６（例えばＴｉ−６Ａｌ−４Ｖ粒子）の外表面上に形成される。これは、加熱金属と、厚みを通して消耗される電気陰性原子および／または電気陰性分子の化合によって生じる。自然酸化膜である第二の層１６４（または層２）は、粒子体１５６表面上にさらに形成される。本明細書の他の部分で記載されるように、第一の層１４８および第二の層１６４は、実質的に中性の結合電荷を有し、それによって形成される粒子１４０に、実質的にゼロの正味電荷（Ｑｎｅｔ≒０）、およびより低い分極能を持たせる。
【０１５６】
添加ガス由来の電気陰性原子および／または電気陰性分子が、形成される金属粉末原料粒子の表面添加剤となるという理論に基づき、噴霧ガスと共に投入され、噴霧混合物を形成する添加ガスの量は、所定の粒度分布を有する金属粉末の生産率に対して準線形的に変化するよう制御され得る。層１の形成に必要とされる添加ガスの量は、生産率および粒度分布によって決まる金属粒子の総表面積と関連する（図４参照）。添加ガスの濃度、および金属粒子の熱的条件は、層１の空乏層の深さを決定する。
【０１５７】
さらに、添加ガス由来の電気陰性原子および／または電気陰性分子が、形成される金属粉末原料粒子の表面添加剤となるという理論に基づき、噴霧ガスと共に投入され、噴霧混合物を形成する添加ガスの量は、図４に示されるように形成される金属粉末粒子の総面積と共に変化するよう制御され得る。
【０１５８】
さらに、添加ガス由来の電気陰性原子および／または電気陰性分子が、形成される金属粉末原料粒子の表面添加剤となるという理論に基づき、噴霧ガスと共に投入され、噴霧混合物を形成する添加ガスの量は、形成される金属粉末原料粒子表面の温度と共に変化するよう制御され得る。活性化エネルギーＥの、そのような化学反応の反応速度Φは、一般に、温度Ｔでアレニウスの関係式：
【０１５９】
【数１】
2019500503.tif 000003
に従う。したがって、添加ガスの投入は、高温でより効果的であり、理想の空乏深さを生じさせ、層１を形成するのに必要とされる添加ガス濃度はより低い。
【０１６０】
図４は、半径Ｒおよび粒子表面１８８における空乏深さδを有する粒子１８０の概略図を表す。粒子の総表面積は、Ｓ１＝４πＲ２である。
【０１６１】
図４は、総質量が粒子１８０の質量と等しい、同じ大きさの複数の粒子（ｎ個の粒子）２００の概略図をさらに表す。粒子２００の大きさは、粒子１８０より小さいが、粒子２００の総表面積は、粒子１８０より広い。粒子２００は、各々が半径ｒを有し、粒子総数は、ｎ＝Ｒ３／ｒ３である。統合した粒子２００の表面積は、
【０１６２】
【数２】
2019500503.tif 000004
である。これは、粒子半径の減少と共に線形的に増加する。
【０１６３】
したがって、処理される体積が総表面積と空乏深さの積であるため、添加される表面添加剤の量は、総表面積の関数である。
【０１６４】
例えば、得られる金属粉末は、約１００、１５０、２００、３００、５００、１０００、または１５００ｐｐｍ未満の電気陰性原子および／または電気陰性分子を有し得る（例えば、粉末の生産に使用される添加ガス中に含まれる電気陰性原子および／または電気陰性分子元素）。
【実施例１】
【０１６５】
プラズマ噴霧を用いて、加熱された金属源と接触する噴霧混合物の組成以外は同一の実験条件下で、異なる４つのロットの粉末を生産した。
【０１６６】
噴霧ガスは、高純度アルゴンである（＞９９．９９７％）。
【０１６７】
試験１および試験２において、噴霧ガスのみが噴霧化方法中の加熱された金属源との接触に使用された。
【０１６８】
試験３において、高純度アルゴンに空気が投入され、空気を８０ｐｐｍ含むアルゴンとの噴霧混合物を形成した。加熱金属は、噴霧化方法中に噴霧混合物と接触した。
【０１６９】
試験４において、高純度アルゴンにＯ２が投入され、Ｏ２を５０ｐｐｍ含むアルゴンとの噴霧混合物を形成した。加熱金属は、噴霧化方法中にこの第二の噴霧混合物と接触した。
【０１７０】
噴霧ガス（試験１および試験２）または噴霧混合物（試験３および試験４）との接触後、形成された反応性金属粉末原料は、１５〜４５μｍの粒度分布を単離するようふるい分けられる。
【０１７１】
ふるい分けられた粉末は、次いで、均一性を確保するよう混合される。
【０１７２】
先の工程中に蓄積した静電気の帯電を除去するため、粉末を、蒸留水または脱塩水中でさらに攪拌した。
【０１７３】
粉末を、空気中、８０℃で１２時間乾燥させた。
【０１７４】
図５は、ＴＯＦ−ＳＩＭＳによる、異なる試料間の酸素プロファイルの比較を表すグラフである。粒子のＴＯＦ−ＳＩＭＳ特性は、試験１〜４について得られる。表１に見られるように、空乏層の存在は、流動性の高い粉末と関連し得る。
【０１７５】
処理された微粉末のＴＯＦ−ＳＩＭＳ特性は、図５から明確に分かる。酸素含有量の裾は、表面層のより深部へ侵入する。向上した流動性挙動を獲得するには、一定の臨界深さを有する、この空乏層を得ることが重要である。ＴＯＦ−ＳＩＭＳの結果は、空乏層の深さが１００ｎｍのオーダーであることを示唆する。深さは、プロフィロメータを用い、Ｔｉ−６Ａｌ−４Ｖバルク部について得られるイオンビームのスパッタリング率を較正することによって推定することができる。スパッタリング率は、イオンビーム強度および材料の種類に依存する。較正は、測定前に行われ、イオンビームのエネルギーは、非常に安定である。
【０１７６】
【表１】
2019500503.tif 000005
【０１７７】
【表２】
2019500503.tif 000006
【０１７８】
【表３】
2019500503.tif 000007
【０１７９】
多数のバッチの統計データ解析から、空気を投入することにより（試験３）、約１００〜１５０ｐｐｍの窒素および約５０ｐｐｍの酸素が粉末に添加されると判断された。空気の投入により、形成された反応性金属粉末の流動性が向上した。
【０１８０】
さらに、統計データ解析から、Ｏ２のみを投入することにより（試験４）、約１５０〜２００ｐｐｍの酸素が粉末に添加され、窒素は添加されないと判断された。
【０１８１】
水蒸気を投入することにより、粒度分布１５〜４５μｍの流動性についての追加試験の実施に成功した。粒度分布１５〜４５μｍの流動性の向上が、同様に認められた。
【０１８２】
実施された処理は、ＡＳＴＭ  Ｂ３４８、ＡＳＴＭ  Ｆ２９２４、およびＡＳＴＭ  Ｆ３００１規格の組成物に準じ、十分な化学組成を維持する。これは、原料の酸素がわずかに多ければ、ＡＭＳ４９９８の組成物にも準拠するだろう。
【０１８３】
図６は、添加ガスと接触させる工程を含まない噴霧化方法に従って形成された、約１００ｋｇのバッチの金属粉末の写真である。凝集体に起因し、回収バケツの９０％が満たされ、視覚的圧縮性は不良である。
【０１８４】
図７は、金属源を添加ガスと接触させた噴霧化方法に従って形成された、約１００ｋｇのバッチの金属粉末の写真である。向上した流動性およびより小さい粒子間表面相互作用に起因し、図６における実験で使用された同量の材料について、回収バケツの２０％が満たされ、視覚的圧縮性は良好である。
【０１８５】
添加ガスを間欠的に投入することで、試験３および試験４と同様の試験を実施した。最終生成物に添加される不純物がより少ないという利点を有しつつ、処理が依然として効果的であったことが見出された。
【０１８６】
同様に、我々は、最大で３０％の流動性が良好な粉末からなる混合物を、ホールフローメータ中で流動しなかった粉末７０％とブレンドすることができ、結果として得られた粉末は、出発粉末と同様ではなくとも、依然として流動したことを示した。
【実施例２】
【０１８７】
添加ガスを使用しなかった方法によって形成された、既に形成された金属粉末に、事後の加熱処理を行った。
【０１８８】
より具体的には、既に形成された金属粉末は、大気雰囲気中、約２５０℃で１２時間加熱された。この加熱により、金属粉末原料の粒子表面に酸素が添加され、自然酸化膜の厚さが増大するだろうと予期された。
【０１８９】
事後の酸化／窒化は、噴霧域で添加ガスと接触させる噴霧化方法における結果と同様の結果をもたらさなかったことが認められた。金属粉末の流動性の向上は認められなかった。
【０１９０】
既に形成された金属粉末の事後加熱は、自然酸化膜を厚くするのみで、粒子上に十分に深い空乏酸化物／窒化物層をもたらす能力を持たなかったと考えられる。より厚い酸化膜も、準化学量論比を維持し、空乏層から生じる正に帯電する層１をもたらすことができない。
【０１９１】
いかなる理論にも拘束されないが、噴霧中にかかる高温、および添加ガスの低い濃度は、金属源が添加ガスと接触する際に空乏酸化物／窒化物層を形成する酸化／窒化反応を可能とする。
【０１９２】
本開示の段落［００２７］から［００１９１］の実施形態は、適切な場合、実施形態のあらゆる組合せが可能であることを明示するよう、本開示中に示されている。したがって、これらの実施形態は、先行する請求項のいずれかに従属する（先に示される実施形態を包含する）従属項を全ての実施形態に対して作成することと均等であるよう、明細書中に示されており、それにより、これらの実施形態が、あらゆる可能な方法で組合せ可能であることを明示する。例えば、適切な場合、段落［００２７］から［０１９１］の実施形態、および段落［０００６］から［００２６］の方法の間の可能な組合せが、本開示によって全て本明細書に包含される。
【０１９３】
説明を簡潔かつ明確にすることを目的として、適切であると考えられる場合、参照番号は、対応するか、または類似の要素もしくは工程を示すよう、図面間で共有して繰り返されると理解される。また、種々の具体的詳細は、本明細書に記載される例示的実施形態の十分な理解を提供するために説明される。しかし、当業者は、これらの具体的詳細なしに本明細書に記載される実施形態が実施され得ることを理解するだろう。他の例では、本明細書に記載される実施形態が不明瞭とならないよう、周知の方法、手順および構成要素は、詳細に記載されていない。さらに、この明細書は、本明細書に記載される実施形態の範囲を、多少なりとも限定すると考えられるべきではなく、むしろ本明細書に記載される様々な実施形態の実施を単に記載すると理解されるべきである。
【符号の説明】
【０１９４】
２’  噴霧システム
８  レセプタクル
１６  金属源
２４  出口
３２  噴霧域
４０  噴霧源
４８  ノズル
６４  反応性金属粉末原料
１００  粒子
１０８  粒子体
１１６  表面
１４０  粒子
１４８  第一の層
１５６  粒子体
１６４  第二の層
１８０  粒子
１８８  空乏深さ
２００  粒子
【図１】
2019500503.tif 000008
【図２】
2019500503.tif 000009
【図３】
2019500503.tif 000010
【図４】
2019500503.tif 000011
【図５】
2019500503.tif 000012
【図６】
2019500503.tif 000013
【図７】
2019500503.tif 000014
【国際調査報告】
2019500503.tif 000015
2019500503.tif 000016
2019500503.tif 000017